(57)【特許請求の範囲】
【請求項１】
3CaO・Al2O3・6H2Oを主体とするカルシウムアルミネート水和物を、酸素分圧４×104Pa以上、水蒸気分圧102Pa以下の条件下で、500〜1,150℃で加熱処理することを特徴とする活性酸素種包接物質の合成方法。
【請求項２】
500℃以下の温度から、酸素分圧４×104Pa以上、水蒸気分圧102Pa以下に保ち、500〜1,150℃の温度範囲まで昇温して加熱処理することを特徴とする請求項１に記載の活性酸素種包接物質の合成方法。
【発明の詳細な説明】
【０００１】
【発明の属する技術分野】
本発明は、活性酸素種包接物質の合成方法、特に、比表面積が高く、多量に活性酸素種を包接する物質の合成方法に関する。
なお、本発明における部や％は特に規定しない限り質量基準で示す。
【０００２】
【従来の技術とその課題】
12CaO・7Al2O3と表されるカルシウムアルミネート系化合物の一種は、その結晶格子中に空隙(ケージ)を有している。
一方、活性酸素種として、O2-イオンラジカルやO-イオンラジカルが知られている。
一般に、O2-イオンラジカルは、固体構造中では常にカチオンで配位されており、フリーな状態になることはほとんどない。しかしながら、12CaO・7Al2O3結晶中では、O2-イオンラジカルは、ケージ内に存在し、カチオンと結合できず、フリーな状態になっている。このような状態を「包接」といい、この状態は、固体表面に吸着した状態と類似しており、化学的に非常に活性な状態である。
【０００３】
そして、12CaO・7Al2O3と表されるカルシウムアルミネート系化合物の一種には１×1019cm-3程度のO2-が包接されていることを電子スピン共鳴の測定から見いだし、フリー酸素の一部がO2-の形でケージ内に存在することが発表されている(非特許文献１参照)。
【０００４】
近年、活性酸素種を多量に包接する化合物が見出され、酸化触媒、イオン伝導体、及び固体電解質燃料電池用電極等への利用が期待されている(特許文献１参照)。
【０００５】
この方法は、12CaO・7Al2O3と表されるカルシウムアルミネート系化合物の一種を、酸素分圧104Pa以上、水蒸気分圧102Pa以下の条件下で、1,200〜1,415℃で加熱処理することにより得られるもので、活性酸素種を1020cm-3以上の高濃度に包接するものであった。
【０００６】
しかしながら、従来の方法では、1,200℃という極めて高い温度での処理を必要とし、エネルギー原単位や炭素排出量原単位の観点からは必ずしも環境負荷の小さい合成方法ではなかった。また、得られる活性酸素種を包接する化合物は、焼結体として得られるため、粉末状にして利用する場合には粉砕処理が不可欠であった。
【０００７】
今日では、より低温で合成できる環境負荷の小さい合成方法の開発が強く求められており、また、粉砕処理を行わなくても粉末状の活性酸素種包接物質が得られる合成方法の開発が強く求められている。
【０００８】
一方、カルシウムアルミネート水和物の一種である3CaO・Al2O3・6H2Oを加熱処理することにより、12CaO・7Al2O3と表されるカルシウムアルミネート系化合物と遊離石灰の混合物が生成することが知られている(非特許文献１参照)。
【０００９】
本発明者は、鋭意努力を重ねた結果、特定の化合物を出発物質として、特定の条件で処理することにより、活性酸素種を多量に包接する物質を500℃程度の熱処理温度でも得ることが可能となることなどを知見し、本発明を完成するに至った。
【００１０】
【特許文献１】
特開平１４−００３２１８号公報
【非特許文献１】
三五弘之、宮川継男、石膏と石灰、No.207、pp.26-36、1987
【００１１】
【課題を解決するための手段】
即ち、本発明は、3CaO・Al2O3・6H2Oを主体とするカルシウムアルミネート水和物を、酸素分圧４×104Pa以上、水蒸気分圧102Pa以下の条件下で、500〜1,150℃で加熱処理する活性酸素種包接物質の合成方法であり、500℃以下の温度から、酸素分圧４×104Pa以上、水蒸気分圧102Pa以下に保ち、500〜1,150℃の温度範囲まで昇温して加熱処理する該活性酸素種包接物質の合成方法である。
【００１２】
【発明の実施の形態】
以下、本発明を詳細に説明する。
【００１３】
本発明で言う活性酸素種包接物質とは、一般的に12CaO・7Al2O3と呼ばれるカルシウムアルミネート系化合物を含む物質を総称するものである。
本発明の活性酸素種包接物質は、12CaO・7Al2O3を、例えば、50％以上含んでいれば良く、その他のカルシウムアルミネート類が混在していても何ら差し支えない。
ここで、カルシウムアルミネート類とは、CaOとAl2O3を主体とする化合物を総称するものであり、その具体例としては、例えば、CaO・Al2O3、11CaO・7Al2O3・CaF2、11CaO・7Al2O3・CaCl2、3CaO・Al2O3、及び3CaO・3Al2O3・CaSO4などが混在する場合がある。
また、カルシウムアルミネート類のほかにも、4CaO・Al2O3・Fe2O3、6CaO・2Al2O3・Fe2O3、及び6CaO・Al2O3・2Fe2O3などのカルシウムアルミノフェライト類、ダイカルシウムシリケート2CaO・SiO2、ランキナイト3CaO・2SiO2、及びワラストナイトCaO・SiO2などのカルシウムシリケート類、ゲーレナイト2CaO・Al2O3・SiO2などのカルシウムアルミノシリケート類、並びに、遊離石灰等が混在する場合もある。
【００１４】
本発明は、3CaO・Al2O3・6H2O(以下、C3AH6という)を出発物質として12CaO・7Al2O3(以下、C12A7という)を含む活性酸素種包接物質を得るものである。
C3AH6はカルシウムアルミネート水和物の一種であり、通常でも、１m2/g以上の比表面積を有し、生成条件を変えることで比表面積をより高いものに調整することが可能である。
C3AH6は加熱すると脱水・分解し、300〜500℃程度でC12A7を形成する。この際、得られるC12A7を主体とする活性酸素種包接物質の比表面積は、出発物質のC3AH6の比表面積に依存する。
【００１５】
C3AH6を得る方法としては、カルシウムアルミネート類を水和させる方法や、カルシウム塩とアルミン酸塩を加水分解させる方法等が挙げられ、その代表例としては、CaO・Al2O3と、水酸化カルシウム及び／又は酸化カルシウムを、CaOとAl2O3のモル比が３対１となるように配合して水和させる方法や、水酸化カルシウムとアルミン酸ナトリウムをCaOとAl2O3のモル比が１以上となるように配合して加水分解させる方法等を挙げることができる。
【００１６】
上記方法でC3AH6を合成する際の温度は、25℃以上が好ましく、30℃以上がより好ましい。25℃未満ではC3AH6の生成速度が遅くなる場合がある。
【００１７】
なお、比表面積の高いC3AH6を得るためには、水酸化物イオン濃度の高い条件下で反応させることが好ましい。このため、水酸化ナトリウムや水酸化カリウムなどのアルカリ金属塩を併用することが好ましい。
【００１８】
本発明の合成方法によって得られる活性酸素種包接物質の比表面積は、出発物質のC3AH6の比表面積に依存する。そのため、出発物質のC3AH6の比表面積は高いものほど好ましく、１m2/g以上が好ましく、２m2/g以上がより好ましく、３m2/g以上が最も好ましい。
【００１９】
C3AH6を工業的に得る場合、不純物が含まれることがある。その具体例としては、例えば、Li2O、Na2O、K2O、MgO、TiO2、MnO、Fe2O3、B2O3、SiO2、P2O5、S、フッ素、及び塩素等が挙げられる。
また、C3AH6には、C3AH6以外の他のカルシウムアルミネート系水和物として、例えば、CaO・Al2O3・10H2O、2CaO・Al2O3・8H2O、4CaO・Al2O3・nH2O、及び4CaO・Al2O3・CO3・11H2Oなどが共存する場合もある。
【００２０】
本発明の活性酸素種包接物質の合成方法において、C3AH6を主体とするカルシウムアルミネート水和物を熱処理する。
熱処理方法は、C3AH6を主体とするカルシウムアルミネート水和物を500℃以上で加熱処理することが必要であり、500〜1,150℃で加熱処理することが好ましく、500〜1000℃で加熱処理することがより好ましい。500℃未満で加熱処理しても活性酸素種の包接量が極めて少なく、1,150℃を超えると焼結反応が進み比表面積が小さくなるばかりでなく、活性酸素種を包接しない3CaO・Al2O3(C3A)の生成量が増加し、やはり活性酸素種を包接しにくくなる。C3Aの生成は1,000℃を超えると顕在化し、C12A7の純度が低下して活性酸素包接量が少なくなる傾向にある。活性酸素種を多く包接させる観点からは、熱処理温度は500〜1,000℃の範囲が最も好ましい。
【００２１】
また、熱処理は、酸素分圧４×104Pa以上、水蒸気分圧102Pa以下の条件下で行う必要がある。上記の条件を満たさないと活性酸素種の包接量を多くすることができない。
【００２２】
なお、熱処理の過程で昇温するが、本発明では、昇温の段階から、酸素分圧を高めておくことが好ましい。
即ち、C12A7が生成する500℃程度の温度よりも低い温度領域から酸素分圧を４×104Pa以上にし、水蒸気分圧を102Pa以下に保つことが好ましく、このような方法を行うことで、より多量の活性酸素種を包接することができるC12A7を生成することが可能である。
【００２３】
【実施例】
以下、本発明の実験例に基づいてさらに説明する。
【００２４】
実験例１
表１に示す比表面積のC3AH6を合成した。
合成したC3AH6を昇温速度20℃/min.で900℃まで加熱し、３時間保持した。この際、加熱開始から酸素分圧を５×104Pa、水蒸気分圧を102Paに保った。得られた物質を粉末Ｘ線回折法により同定した。また、BET比表面積と活性酸素種包接量を測定した。結果を表１に併記する。
【００２５】
＜使用材料＞
C3AH6▲１▼    ：CaO・Al2O3と水酸化カルシウムをCaOとAl2O3のモル比が３対１となるように配合して水／(CaO・Al2O3+水酸化カルシウム)比（以下、水粉体比という）100％で28日間水和させたもの。BET比表面積１m2/g
C3AH6▲２▼    ：水酸化カルシウムの２モル/リットルのスラリーと、アルミン酸ナトリウムの１モル/リットルの溶液を50℃で加水分解して沈殿物を生成させ、攪拌しながら３時間反応させた。その後、固液分離してアセトンを用いて余剰水を除去し、アスピレータにて減圧乾燥した。BET比表面積２m2/g
C3AH6▲３▼    ：水酸化カルシウムの４モル/リットルのスラリーと、アルミン酸ナトリウムの２モル/リットルの溶液を30℃で加水分解して沈殿物を生成させ、攪拌しながら、３時間反応させた。その後、固液分離してアセトンを用いて余剰水を除去し、アスピレータにて減圧乾燥した。BET比表面積３m2/g
C12A7イ    ：従来法で得た活性酸素包接C12A7、試薬１級の炭酸カルシウム12モルと酸化アルミニウム７モルを混合粉砕して原料を調製し、電気炉で1,350℃で３時間焼成する工程を２回繰り返して合成した。得られたC12A7を振動式ボールミルにて可能なまで粉砕した。ブレーン比表面積5,500cm2/g、BET比表面積１m2/g
C12A7ロ    ：従来法で得た活性酸素包接C12A7、活性酸素包接C12A7イをアセトン溶媒中でさらに湿式粉砕し、可能なまで微粉化した。BET比表面積２m2/g
【００２６】
＜測定方法＞
活性酸素種の包接量：電子スピン共鳴(ＥＳＲ)とラマンスペクトル法により定量
【００２７】
【表１】
0003970208.tif 000002
【００２８】
実験例２
C3AH6▲２▼を使用し、表２に示す温度で熱処理したこと以外は実験例１と同様に行った。結果を表２に併記する。
【００２９】
【表２】
0003970208.tif 000003
【００３０】
実験例３
C3AH6▲２▼を使用し、酸素分圧を高める温度のタイミングを表３に示すように変化したこと以外は実験例１と同様に行った。結果を表３に併記する。
【００３１】
【表３】
0003970208.tif 000004
【００３２】
実験例４
C3AH6▲２▼を使用し、表４に示すように酸素分圧を変化させたこと以外は実験例１と同様に行った。結果を表４に併記する。
【００３３】
【表４】
0003970208.tif 000005
【００３４】
【発明の効果】
本発明の活性酸素種を包接する物質の合成方法によれば、従来よりも低い熱処理温度で合成でき、エネルギー原単位が小さく環境負荷の小さい合成方法でもある。
また、粉砕処理を行わなくても粉末状のものが得られるなどの効果を奏する。